Procédé de préparation d’un oxyde à haute entropie de formule (I) : ● A x M 1-x O (I) où : o A désigne un métal alcalin ; o M est une combinaison d’éléments métalliques comprenant au moins 4 éléments choisis parmi le Mg, le Co, le Ni, le Cu et le Zn ; o x est la fraction molaire en métal alcalin A par rapport à la combinaison d’éléments métalliques M et au métal alcalin A, et est comprise entre 0,15 et 0,35, de préférence entre 0,30 et 0,35 ; o et O désigne l’oxygène ; ● comprenant les étapes successives suivantes, à partir d’un mélange broyé et compacté d’oxydes binaires des éléments métalliques de M et de carbonate alcalin source de A : o chauffage du mélange compacté à une température supérieure à 900°C sous air, puis ; o trempe sous pression partielle d’oxygène P ox telle que 0 Pa ≤ P ox 4 Pa du mélange compacté issu de l’étape de chauffe. Oxyde à haute entropie de formule (I) tel que défini dans la revendication 1 caractérisé en ce que sa conductivité est essentiellement de nature ionique. Oxyde à haute entropie selon la revendication 2 caractérisé en ce que M est une combinaison des 5 éléments métalliques suivants : le Mg, le Co, le Ni, le Cu et le Zn. Oxyde à haute entropie selon la revendication 3 choisi parmi Na 0.3 (Mg 0.2 Co 0.2 Ni 0.2 Cu 0.2 Zn 0.2 ) 0.7 O, Li 0.3 (Mg 0.2 Co 0.2 Ni 0.2 Cu 0.2 Zn 0.2 ) 0.7 O, Na 0.35 (Mg 0.2 Co 0.2 Ni 0.2 Cu 0.2 Zn 0.2 ) 0.65 O et Li 0.35 (Mg 0.2 Co 0.2 Ni 0.2 Cu 0.2 Zn 0.2 ) 0.65 O. Oxyde à haute entropie selon la revendication 2 caractérisé en ce que M est une combinaison de 4 éléments métalliques choisis parmi le Mg, le Co, le Ni, le Cu et le Zn. Oxyde à haute entropie selon la revendication 5 choisi parmi Na 0,3 (Mg 0.2 Co 0.2 Ni 0.2 Zn 0.4 ) 0,7 O, Li 0,3 (Mg 0.2 Co 0.2 Ni 0.2 Zn 0.4 ) 0,7 O, Na 0,35 (Mg 0.2 Co 0.2 Ni 0.2 Zn 0.4 ) 0,65 O, Li 0,35 (Mg 0.2 Co 0.2 Ni 0.2 Zn 0.4 ) 0,65 O, Na 0,3 (Mg 0.2 Co 0.2 Ni 0.4 Zn 0.2 ) 0,7 O, Li 0,3 (Mg 0.2 Co 0.2 Ni 0.4 Zn 0.2 ) 0,7 O, Na 0,35 (Mg 0.2 Co 0.2 Ni 0.4 Zn 0.2 ) 0,65 O, Li 0,35 (Mg 0.2 Co 0.2 Ni 0.4 Zn 0.2 ) 0,65 O, Na 0,3 (Mg 0.2 Co 0.4 Ni 0.2 Zn 0.2 ) 0,7 O, Li 0,3 (Mg 0.2 Co 0.4 Ni 0.2 Zn 0.2 ) 0,7 O, Na 0,35 (Mg 0.2 Co 0.4 Ni 0.2 Zn 0.2 ) 0,65 O, Li 0,35 (Mg 0.2 Co 0.4 Ni 0.2 Zn 0.2 ) 0,65 O, Na 0,3 (Mg 0.4 Co 0.2 Ni 0.2 Zn 0.2 ) 0,7 O, Li 0,3 (Mg 0.4 Co 0.2 Ni 0.2 Zn 0.2 ) 0,7 O, Na 0,35 (Mg 0.4 Co 0.2 Ni 0.2 Zn 0.2 ) 0,65 O, Li 0,35 (Mg 0.4 Co 0.2 Ni 0.2 Zn 0.2 ) 0,65 O, Na 0,3 (Mg 0.25 Co 0.25 Ni 0.25 Zn 0.25 ) 0,7 O, Li 0,3 (Mg 0.25 Co 0.25 Ni 0.25 Zn 0.25 ) 0,7 O, Na 0,35 (Mg 0.25 Co 0.25 Ni 0.25 Zn 0.25 ) 0,65 O, Li 0,35 (Mg 0.25 Co 0.25 Ni 0.25 Zn 0.25 ) 0,65 O, Na 0,3 (Mg 0.2 Co 0.2 Ni 0.2 Cu 0.4 ) 0,7 O, Li 0,3 (Mg 0.2 Co 0.2 Ni 0.2 Cu 0.4 ) 0,7 O, Na 0,35 (Mg 0.2 Co 0.2 Ni 0.2 Cu 0.4 ) 0,65 O, Li 0,35 (Mg 0.2 Co 0.2 Ni 0.2 Cu 0.4 ) 0,65 O, Na 0,3 (Mg 0.2 Co 0.2 Ni 0.4 Cu 0.2 ) 0,7 O, Li 0,3 (Mg 0.2 Co 0.2 Ni 0.4 Cu 0.2 ) 0,7 O, Na 0,35 (Mg 0.2 Co 0.2 Ni 0.4 Cu 0.2 ) 0,65 O, Li 0,35 (Mg 0.2 Co 0.2 Ni 0.4 Cu 0.2 ) 0,65 O, Na 0,3 (Mg 0.2 Co 0.4 Ni 0.2 Cu 0.2 ) 0,7 O, Li 0,3 (Mg 0.2 Co 0.4 Ni 0.2 Cu 0.2 ) 0,7 O, Na 0,35 (Mg 0.2 Co 0.4 Ni 0.2 Cu 0.2 ) 0,65 O, Li 0,35 (Mg 0.2 Co 0.4 Ni 0.2 Cu 0.2 ) 0,65 O, Na 0,3 (Mg 0.4 Co 0.2 Ni 0.2 Cu 0.2 ) 0,7 O, Li 0,3 (Mg 0.4 Co 0.2 Ni 0.2 Cu 0.2 ) 0,7 O, Na 0,35 (Mg 0.4 Co 0.2 Ni 0.2 Cu 0.2 ) 0,65 O, Li 0,35 (Mg 0.4 Co 0.2 Ni 0.2 Cu 0.2 ) 0,65 O, Na 0,3 (Mg 0.25 Co 0.25 Ni 0.25 Cu 0.25 ) 0,7 O, Li 0,3 (Mg 0.25 Co 0.25 Ni 0.25 Cu 0.25 ) 0,7 O, Na 0,35 (Mg 0.25 Co 0.25 Ni 0.25 Cu 0.25 ) 0,65 O, Li 0,35 (Mg 0.25 Co 0.25 Ni 0.25 Cu 0.25 ) 0,65 O, Na 0,3 (Mg 0.2 Co 0.2 Cu 0.2 Zn 0.4 ) 0,7 O, Li 0,3 (Mg 0.2 Co 0.2 Cu 0.2 Zn 0.4 ) 0,7 O, Na 0,35 (Mg 0.2 Co 0.2 Cu 0.2 Zn 0.4 ) 0,65 O, Li 0,35 (Mg 0.2 Co 0.2 Cu 0.2 Zn 0.4 ) 0,65 O, Na 0,3 (Mg 0.2 Co 0.2 Cu 0.4 Zn 0.2 ) 0,7 O, Li 0,3 (Mg 0.2 Co 0.2 Cu 0.4 Zn 0.2 ) 0,7 O, Na 0,35 (Mg 0.2 Co 0.2 Cu 0.4 Zn 0.2 ) 0,65 O, Li 0,35 (Mg 0.2 Co 0.2 Cu 0.4 Zn 0.2 ) 0,65 O, Na 0,3 (Mg 0.2 Co 0.4 Cu 0.2 Zn 0.2 ) 0,7 O, Li 0,3 (Mg 0.2 Co 0.4 Cu 0.2 Zn 0.2 ) 0,7 O, Na 0,35 (Mg 0.2 Co 0.4 Cu 0.2 Zn 0.2 ) 0,65 O, Li 0,35 (Mg 0.2 Co 0.4 Cu 0.2 Zn 0.2 ) 0,65 O, Na 0,3 (Mg 0.4 Co 0.2 Cu 0.2 Zn 0.2 ) 0,7 O, Li 0,3 (Mg 0.4 Co 0.2 Cu 0.2 Zn 0.2 ) 0,7 O, Na 0,35 (Mg 0.4 Co 0.2 Cu 0.2 Zn 0.2 ) 0,65 O, Li 0,35 (Mg 0.4 Co 0.2 Cu 0.2 Zn 0.2 ) 0,65 O, Na 0,3 (Mg 0.25 Co 0.25 Cu 0.25 Zn 0.25 ) 0,7 O, Li 0,3 (Mg 0.25 Co 0.25 Cu 0.25 Zn 0.25 ) 0,7 O, Na 0,35 (Mg 0.25 Co 0.25 Cu 0.25 Zn 0.25 ) 0,65 O, Li 0,35 (Mg 0.25 Co 0.25 Cu 0.25 Zn 0.25 ) 0,65 O, Na 0,3 (Co 0.2 Ni 0.2 Cu 0.4 Zn 0.2 ) 0,7 O, Li 0,3 (Co 0.2 Ni 0.2 Cu 0.4 Zn 0.2 ) 0,7 O, Na 0,35 (Co 0.2 Ni 0.2 Cu 0.4 Zn 0.2 ) 0,65 O, Li 0,35 (Co 0.2 Ni 0.2 Cu 0.4 Zn 0.2 ) 0,65 O, Na 0,3 (Co 0.2 Ni 0.4 Cu 0.2 Zn 0.2 ) 0,7 O, Li 0,3 (Co 0.2 Ni 0.4 Cu 0.2 Zn 0.2 ) 0,7 O, Na 0,35 (Co 0.2 Ni 0.4 Cu 0.2 Zn 0.2 ) 0,65 O, Li 0,35 (Co 0.2 Ni 0.4 ZCu 0.2 Zn 0.2 ) 0,65 O, Na 0,3 (Co 0.4 Ni 0.2 Cu 0.2 Zn 0.2 ) 0,7 O, Li 0,3 (Co 0.4 Ni 0.2 Cu 0.2 Zn 0.2 ) 0,7 O, Na 0,35 (Co 0.4 Ni 0.2 Cu 0.2 Zn 0.2 ) 0,65 O, Li 0,35 (Co 0.4 Ni 0.2 Cu 0.2 Zn 0.2 ) 0,65 O, Na 0,3 (Co 0.2 Ni 0.2 Cu 0.2 Zn 0.4 ) 0,7 O, Li 0,3 (Co 0.2 Ni 0.2 Cu 0.2 Zn 0.4 ) 0,7 O, Na 0,35 (Co 0.2 Ni 0.2 Cu 0.2 Zn 0.4 ) 0,65 O, Li 0,35 (Co 0.2 Ni 0.2 Cu 0.2 Zn 0.4 ) 0,65 O, Na 0,3 (Co 0.25 Ni 0.25 Cu 0.25 Zn 0.25 ) 0,7 O, Li 0,3 (Co 0.25 Ni 0.25 Cu 0.25 Zn 0.25 ) 0,7 O, Na 0,35 (Co 0.25 Ni 0.25 Cu 0.25 Zn 0.25 ) 0,65 O, Li 0,35 (Co 0.25 Ni 0.25 Cu 0.25 Zn 0.25 ) 0,65 O, Na 0,3 (Mg 0.2 Ni 0.2 Cu 0.4 Zn 0.2 ) 0,7 O, Li 0,3 (Mg 0.2 Ni 0.2 Cu 0.4 Zn 0.2 ) 0,7 O, Na 0,35 (Mg 0.2 Ni 0.2 Cu 0.4 Zn 0.2 ) 0,65 O, Li 0,35 (Mg 0.2 Ni 0.2 Cu 0.4 Zn 0.2 ) 0,65 O, Na 0,3 (Mg 0.2 Ni 0.4 Cu 0.2 Zn 0.2 ) 0,7 O, Li 0,3 (Mg 0.2 Ni 0.4 Cu 0.2 Zn 0.2 ) 0,7 O, Na 0,35 (Mg 0.2 Ni 0.4 Cu 0.2 Zn 0.2 ) 0,65 O, Li 0,35 (Mg 0.2 Ni 0.4 ZCu 0.2 Zn 0.2 ) 0,65 O, Na 0,3 (Mg 0.4 Ni 0.2 Cu 0.2 Zn 0.2 ) 0,7 O, Li 0,3 (Mg 0.4 Ni 0.2 Cu 0.2 Zn 0.2 ) 0,7 O, Na 0,35 (Mg 0.4 Ni 0.2 Cu 0.2 Zn 0.2 ) 0,65 O, Li 0,35 (Mg 0.4 Ni 0.2 Cu 0.2 Zn 0.2 ) 0,65 O, Na 0,3 (Mg 0.2 Ni 0.2 Cu 0.2 Zn 0.4 ) 0,7 O, Li 0,3 (Mg 0.2 Ni 0.2 Cu 0.2 Zn 0.4 ) 0,7 O, Na 0,35 (Mg 0.2 Ni 0.2 Cu 0.2 Zn 0.4 ) 0,65 O, Li 0,35 (Mg 0.2 Ni 0.2 Cu 0.2 Zn 0.4 ) 0,65 O, Na 0,3 (Mg 0.25 Ni 0.25 Cu 0.25 Zn 0.25 ) 0,7 O, Li 0,3 (Mg 0.25 Ni 0.25 Cu 0.25 Zn 0.25 ) 0,7 O, Na 0,35 (Mg 0.25 Ni 0.25 Cu 0.25 Zn 0.25 ) 0,65 O et Li 0,35 (Mg 0.25 Ni 0.25 Cu 0.25 Zn 0.25 ) 0,65 O. Utilisation d’un oxyde à haute entropie selon l’une quelconque des revendications 2 à 6 en tant qu’électrolyte solide conducteur des ions du métal alcalin A. Batterie rechargeable inorganique solide comprenant : - une anode solide (1) comprenant un métal alcalin (A) ou un alliage de métal alcalin (A) - une cathode solide (2) comprenant un composé d’insertion des ions de métal alcalin (A), ladite cathode (2) étant dépourvue de polymère - une couche solide (3), positionnée entre l’anode (1) et la cathode (2), comprenant un électrolyte solide conducteur des ions de métal alcalin (A), ledit électrolyte solide comprenant un oxyde à haute entropie de formule (I) tel que défini dans l’une quelconque des revendications 1 à 6. Batterie rechargeable inorganique solide selon la revendication 8 caractérisée en ce que le métal alcalin de ladite anode (1) est le sodium ou le lithium, de façon préférée le sodium. Batterie rechargeable inorganique solide selon l’une quelconque des revendications 8 à 9 caractérisée en ce que le composé d’insertion de la cathode (2) est choisi parmi les oxydes, les phosphates et leurs mélanges. Batterie rechargeable inorganique solide selon la revendication 9 caractérisée en ce que le composé d’insertion de la cathode (2) est choisi parmi Na 0.7 MnO 2 , NaCoO 2 , NaTiO 2 , NaV 2 O 5 , NaFePO 4 , NaCrO 3 et leurs mélanges. Batterie rechargeable inorganique solide selon l’une quelconque des revendications 8 à 11 caractérisée en ce que la cathode (2) comprend en outre un oxyde à haute entropie conducteur des ions dudit métal alcalin, de formule (II) : A y M’ 1-y O (II) où : - A désigne le métal alcalin - M’ est une combinaison d’éléments métalliques comprenant au moins 4 éléments choisis parmi le Mg, le Co, le Ni, le Cu et le Zn - y est la fraction molaire en métal alcalin A par rapport à la combinaison d’éléments métalliques M’ et au métal alcalin A, et est comprise entre 0,15 et 0,35, de préférence entre 0,30 et 0,35 - O désigne l’oxygène. Batterie rechargeable inorganique solide selon la revendication 12 caractérisée en ce que l’oxyde à haute entropie de la cathode (2) est de même composition que l’oxyde à haute entropie de la couche (3). Batterie rechargeable inorganique solide selon l’une quelconque des revendications 8 à 13 caractérisée en ce que la cathode (2) comprend en outre du graphite. Batterie rechargeable inorganique solide selon l’une quelconque des revendications 8 à 14 choisie parmi une batterie massive et une micro-batterie couche mince. Utilisation d’une batterie rechargeable inorganique solide selon l’une quelconque des revendications 8 à 15 caractérisée en ce que les opérations de charge et de décharge s’effectuent à une température comprise entre - 20°C et 100°C, de préférence entre 10°C et 40°C, de façon particulièrement préférée entre 15°C et 25°C. Véhicule comportant une batterie rechargeable inorganique solide massive selon l’une quelconque des revendications 8 à 15 configurée pour stocker et alimenter ledit véhicule en énergie. Appareil électronique autonome de type objet connecté comportant une batterie rechargeable inorganique solide massive ou une microbatterie selon l’une quelconque des revendications 8 à 15 configurée pour stocker et alimenter ledit appareil en énergie. Réseau intelligent d’électricité de type Smart Grid comportant une batterie rechargeable inorganique solide massive selon l’une quelconque des revendications 8 à 15 configurée pour stocker et alimenter ledit réseau en énergie.